(57)【特許請求の範囲】
【請求項１】
一のロットのスラグから複数のサンプリングを実施して、環境安全品質基準で規定された項目を分析して複数の分析値を取得し、前記複数の分析値から、前記一のロットのスラグの平均値および標準偏差を算出するとともに、前記複数の分析値をランダムに抽出して仮説検定を実施することによって前記一のロットを代表する数を定め、前記一のロットと異なる他のロットのスラグのサンプリング数を、前記複数よりも少ない数であって前記一のロットを代表する数以上の数に定めることを特徴とするスラグのサンプリング方法。
【請求項２】
前記仮説検定は、前記分析値をランダムに抽出して、その平均値を算出することで実施されるｔ検定であることを特徴とする請求項１に記載のスラグのサンプリング方法。
【請求項３】
前記仮説検定は、前記分析値をランダムに抽出して、その標準偏差を算出することで実施されるＦ検定であることを特徴とする請求項１に記載のスラグのサンプリング方法。
【請求項４】
請求項２に記載のｔ検定によって定められたサンプリング数を他のロットのスラグからサンプリングして平均値を算出し、
請求項３に記載のＦ検定によって定められたサンプリング数を他のロットのスラグからサンプリングして標準偏差を算出し、
前記平均値および前記標準偏差が下記（１）式を満足する他のロットのスラグからスラグ製品を製造することを特徴とするスラグ製品の製造方法。
【数１】
0006394673.tif 000006
但し、上記（１）式において、Ｘは、環境基準であり、μは、前記平均値であり、σは、前記標準偏差であり、ａは、環境安全のリスクを判断して定められる正の数であり、ｎは、スラグからサンプリングするに際し、前記他のロットのスラグの異なる位置から取り出した試料数である。
【発明の詳細な説明】
【技術分野】
【０００１】
本発明は、製品環境安全品質を管理するための鉄鋼スラグのサンプリング方法および鉄鋼スラグを用いたスラグ製品の製造方法に関する。
【背景技術】
【０００２】
鉄鋼スラグには、鉄鉱石を還元するプロセスで発生する高炉スラグと銑鉄を鋼へと精錬するプロセスで発生する製鋼スラグがある。高炉スラグの出荷量は、２，６００万ｔ／年、製鋼スラグは１，５００万ｔ／年にもなり、省資源および省エネルギーの観点から、環境への負荷を低減させるリサイクル材として広く用いられてきた。しかしながら、それぞれのスラグは、安価な原料を用いて鉄を製造するプロセスで副生されるものなので、環境安全に配慮する必要がある化学物質を含む可能性がある。そのため、鉄鋼各社は、鐵鋼スラグ協会から発行されている鉄鋼スラグ製品の管理に関するガイドライン（非特許文献１）を遵守しており、当該ガイドラインの環境安全品質を満足する鉄鋼スラグのみを鉄鋼スラグ製品として販売している。
【先行技術文献】
【非特許文献】
【０００３】
【非特許文献１】鉄鋼スラグ製品の管理に関するガイドライン、鐵鋼スラグ協会、２０１５年１月１４日
【発明の概要】
【発明が解決しようとする課題】
【０００４】
非特許文献１には、「法律、法律に基づく命令、条例、規則及びこれらに基づく通知、ＪＩＳ、国・自治体の各種仕様書や学会・協会等の最新の要綱・指針で定められているものがある場合は、各会員はこれを遵守しなければならない」ことが規定されている。例えば、コンクリート用スラグ骨材向けの高炉スラグの環境安全品質基準は、ＪＩＳ  Ａ５０１１−１に規格化されており、８項目の物質（カドミウム、鉛、六価クロム、ひ素、水銀、セレン、ふっ素、ほう素）の溶出量の規格を満足するものでなければ出荷できない。一方、これらの物質の溶出量の測定方法は、ＪＩＳ  Ｋ００５８−１に規定されている。また、試料の採取はＪＩＳ  Ｋ００５８−１の５．３．１に規定される通り、ＪＩＳ  Ｍ８１００に準じることが定められている。ＪＩＳ  Ｍ８１００では、ロットから採取するインクリメントの最小必要個数は、代表特性などの各特性又は総合特性についての所要の総合精度およびロットの品位変動の区分ごとに規定すると定められている。また、ＪＩＳ  Ｋ００６０産業廃棄物のサンプリング方法の表２に、１ロットの大きさが、１，０００ｔ以上５，０００ｔ未満の場合には、１ロットから採取するインクリメントの最小必要個数は、５０個と定められている。しかしながら、ＪＩＳ  Ｋ００６０の表２の備考には、生成または処理される工程が十分に管理されている場合には、表２に関係なく３〜５インクリメントを採取すればよいことが記載されている。このように、インクリメントの最小個数は、実質的に定められていないのが現状である。
【０００５】
鉄鋼各社のスラグの１ロットの大きさは１０００ｔ／月以上で管理されている場合が多い。１ロットの分析値は、月１個がほとんどであり、統計学的手法を取り入れられずに管理されている。そのため、１ロット内の平均値や標準偏差を把握、管理できていない。スラグ製品の販売量は、数１０００ｔ規模であるため、仮に出荷したスラグ製品が環境基準を超過してしまった場合、出荷したスラグ製品を全量回収しなければならず多大なコストがかかるだけでなく、お客様へ多大な迷惑をかけ、スラグ製品を出荷した会社は社会的な信用を失ってしまう。したがって、環境基準を超過する可能性が万が一でもあるスラグの品質を管理するには、統計学的手法を用いてリスク管理をする必要がある。統計学的にスラグを管理するためには、１ロットから複数個サンプリングを実施して、ロット内の平均値および標準偏差を把握することが重要である。しかし、１ロットからのサンプリング個数が増えると、その個数の分析を行うことになり、分析費用が増加する。スラグ製品の売価は非常に安価なので、分析費用の増加は、スラグ製品の利益を大きく減少させる。そのため、サンプリング個数は極力少なくしたいが、理論的な裏付けなく、サンプリング個数を少なくすることは、環境安全に対して配慮しているとはいい難い。このため、環境安全に理論的に配慮した上で、サンプリング数を減らすサンプリング方法が求められていた。
【０００６】
本発明は、従来技術が抱える上記課題を鑑みてなされたものであり、その目的は、環境安全に理論的に配慮しつつ、スラグ分析のサンプリング数を減らすことができるスラグのサンプリング方法を提供することにある。
【課題を解決するための手段】
【０００７】
このような課題を解決するための本発明の特徴は、以下の通りである。
［１］一のロットのスラグから複数のサンプリングを実施して、環境安全品質基準で規定された項目を分析して複数の分析値を取得し、前記複数の分析値から、前記一のロットのスラグの平均値および標準偏差を算出するとともに、前記複数の分析値をランダムに抽出して仮説検定を実施することによって前記一のロットを代表する数を定め、前記一のロットと異なる他のロットのスラグのサンプリング数を、前記複数よりも少ない数であって前記一のロットを代表する数以上の数に定めることを特徴とするスラグのサンプリング方法。
［２］前記仮説検定は、前記分析値をランダムに抽出して、その平均値を算出することで実施されるｔ検定であることを特徴とする［１］に記載のスラグのサンプリング方法。
［３］前記仮説検定は、前記分析値をランダムに抽出して、その標準偏差を算出することで実施されるＦ検定であることを特徴とする［１］に記載のスラグのサンプリング方法。
［４］［２］に記載のｔ検定によって定められたサンプリング数を他のロットのスラグからサンプリングして平均値を算出し、［３］に記載のＦ検定によって定められたサンプリング数を他のロットのスラグからサンプリングして標準偏差を算出し、
前記平均値および前記標準偏差が下記（１）式を満足する他のロットのスラグからスラグ製品を製造することを特徴とするスラグ製品の製造方法。
【数１】
0006394673.tif 000002
但し、上記（１）式において、Ｘは、環境基準であり、μは、前記平均値であり、σは、前記標準偏差であり、ａは、環境安全のリスクを判断して定められる正の数であり、ｎは、スラグからサンプリングするに際し、前記他のロットのスラグの異なる位置から取り出した試料数である。
【発明の効果】
【０００８】
本発明のスラグ製品のサンプリング方法を実施することで、統計学的な手法により環境安全に理論的に配慮しつつ、スラグ製品のサンプリング数を減らすことができ、これにより、スラグ製品の利益の減少を抑制できる。
【図面の簡単な説明】
【０００９】
【図１】高炉スラグのふっ素の溶出量の傾向を示すグラフである。
【図２】一のロットにおける高炉スラグのふっ素の溶出量のヒストグラムを示す。
【図３】ふっ素の溶出量のロット内分布曲線を示す。
【図４】平均値をｔ検定した結果を示すグラフである。
【図５】標準偏差をＦ検定した結果を示すグラフである。
【図６】一のロットとは異なる他のロットにおける高炉スラグのふっ素の溶出量のヒストグラムを示す。
【図７】あるロットにおける高炉スラグのセレンの溶出量のヒストグラムを示す。
【発明を実施するための形態】
【００１０】
以下、本発明の実施形態を、スラグの例としてコンクリート用スラグ骨材向けに出荷されている高炉スラグを例に説明する。なお、一のロットおよび他のロットとは、同じ種類のスラグであって、管理されているロット番号の異なるスラグをいう。また、コンクリート用スラグ骨材は、スラグ製品の一例である。
【００１１】
コンクリート用スラグ骨材向けに出荷されている高炉スラグは、１ロット１，０００ｔ程度で管理されている。また、上述したように、コンクリート用スラグ骨材向けの高炉スラグの環境安全品質基準は、ＪＩＳ  Ａ５０１１−１に規格化されており、８項目の物質（カドミウム、鉛、六価クロム、ひ素、水銀、セレン、ふっ素、ほう素）の溶出量の規格を満足するものでなければ出荷できないことが規定されている。上記８項目の物質の１つであるふっ素の溶出量の分析を例に、本発明の実施形態を説明する。
【００１２】
図１は、高炉スラグのふっ素の溶出量の傾向を示すグラフである。図１において、横軸は、期間（月）であり、縦軸は、ふっ素の溶出量（ｍｇ／Ｌ）である。また、コンクリート用スラグ骨材向けの高炉スラグのふっ素の溶出量の環境基準は、０．８０ｍｇ／Ｌ以下である。図１に示すように、高炉スラグのふっ素の溶出量は、環境基準である０．８０ｍｇ／Ｌ以下を満足する。なお、ふっ素の溶出量は、環境省告示１８号に定められるＪＩＳ  Ｋ０１０２  ２０１３の３４．１に定められる方法により測定した。
【００１３】
図２は、一のロットにおける高炉スラグのふっ素の溶出量のヒストグラムを示す。図２において、横軸は、ふっ素の溶出量（ｍｇ／Ｌ）であり、縦軸は、頻度（個）である。図２に示すヒストグラムは、ある一のロットの高炉スラグから５０回のサンプリングを実施し、当該サンプリングにより取得された５０個のサンプルのそれぞれにおいて、ふっ素の溶出量を分析することで取得した分析値によって作成した。なお、５０回のサンプリングは、複数のサンプリングの一例であり、複数のサンプリングの数は、環境基準に準拠した根拠ある数が好ましい。本実施形態においては、１ロットの管理量が、１，０００ｔ以上５，０００ｔ未満の場合には、インクリメントの最小必要個数は５０個であるという、ＪＩＳ  Ｋ００６０の表２を根拠に、複数のサンプリングの数を定めた。
【００１４】
５０個のサンプルを用いて測定したふっ素の溶出量の分析値から、ふっ素の溶出量の平均値および標準偏差を算出した所、ふっ素の溶出量の平均値は０．３６ｍｇ／Ｌであり、標準偏差は０．０５７であった。ふっ素の溶出量のヒストグラムは、ほぼ正規分布していると判断できる。ふっ素の溶出量のヒストグラムが正規分布する場合、ある一のロットのふっ素の溶出量の分布は、下記数式（２）を用いて表すことができる。
【００１５】
【数２】
0006394673.tif 000003
但し、上記数式（２）において、μはふっ素の溶出量の平均値を表し、σはふっ素の溶出量の標準偏差を表す。
【００１６】
図３は、ふっ素の溶出量のロット内分布曲線を示す。図３は、上記数式（２）に、ふっ素の溶出量の平均値と標準偏差を代入することで算出されるふっ素の溶出量の分布を示すプロファイルである。図３に示すように、高炉スラグのふっ素の溶出量の標準偏差は小さく、安定したスラグであることがわかる。
【００１７】
次に、高炉スラグのふっ素の溶出量の平均値および標準偏差を代表できるサンプリング個数の決定方法を説明する。平均値および標準偏差を代表できるサンプリング個数は、統計学的な手法である仮説検定を行なうことによって決定する。
【００１８】
ふっ素の溶出量の平均値を代表できるサンプリング個数は、仮説検定におけるｔ検定を行なうことによって決定する。以下にｔ検定の具体的方法を説明する。
【００１９】
まず、図２に示した５０個の分析値から２個をランダムに１００回選び、その平均値をそれぞれ算出する。次に、算出された平均値が、５０個の分析値から算出された平均値の分布の両側５％の内側となった場合に有意差無しと判定する。また、算出された平均値が、５０個の分析値から算出された平均値の分布の両側５％の外側となった場合に有意差有りと判定する。これをサンプリング個数２個から９個まで繰り返し実施し、予め定められた閾値以上の割合が有意差無し、と判定されたサンプリング個数が、５０個の分析値から算出される平均値を代表できるサンプリング個数であると決定する。なお、本実施形態においてｔ検定の予め定められた閾値は、９５％である。
【００２０】
図４は、平均値をｔ検定した結果を示すグラフである。図４において、横軸は、サンプル個数（個）であり、縦軸は、横軸の個数の分析値から算出された平均値が有意差なしと判定された有意差なしの割合（％）である。図４に示すように、サンプリング個数を２個以上にすることで、その平均値が有意差なしと判定された割合が９５％以上になることがわかる。この結果から、高炉スラグのふっ素の溶出量における５０個の分析値から算出される平均値は、２個の分析値によって代表できると決定した。
【００２１】
また、ふっ素の溶出量の標準偏差を代表できるサンプリング個数は、仮説検定におけるＦ検定を行なうことで決定できる。以下にＦ検定の具体的方法を説明する。
【００２２】
まず、図２に示した５０個の分析値から２個をランダムに１００回選び、その標準偏差をそれぞれ算出する。次に、算出された標準偏差が、５０個の分析値から算出された標準偏差の分布の両側５％の内側となった場合に有意差無しと判定する。また、算出された平均値が、５０個の分析値から算出された標準偏差の分布の両側５％の外側となった場合に有意差有りと判定する。これをサンプリング個数２個から９個まで繰り返し実施し、予め定められた閾値以上の割合が有意差無し、と判定されたサンプリング個数が、５０個の分析値から算出される標準偏差を代表できるサンプリング個数であると決定される。なお、本実施形態においてＦ検定の予め定められた閾値は、９０％である。
【００２３】
図５は、標準偏差をＦ検定した結果を示すグラフである。図５において、横軸は、サンプル個数（個）であり、縦軸は、横軸の個数の分析値から算出された標準偏差が有意差なしと判定された有意差なしの割合（％）である。図５に示すように、サンプリング個数を６個以上にすることで、その標準偏差が有意差なしと判定された割合が９０％以上になることがわかる。この結果から、高炉スラグのふっ素の溶出量における５０個の分析値から算出される標準偏差は、６個の分析値によって代表できると決定した。
【００２４】
図６は、一のロットとは異なる他のロットにおける高炉スラグのふっ素の溶出量のヒストグラムを示す。図６において、横軸は、ふっ素の溶出量（ｍｇ／Ｌ）であり、縦軸は、頻度（個）である。図６に示すように、他のロットにおける高炉スラグのふっ素の溶出量の標準偏差は０．０４０であり、図２に示したロットの標準偏差よりも小さい。このため、図２に示したある一のロットの分析値を用いて決定された平均値および標準偏差を代表できるサンプリング個数は、一のロットとは異なる他のロットにも適用できることがわかる。そして、他のロットにおいては、サンプリング個数を、ＪＩＳ  Ｋ００６０の表２の規定に基づいた５０個よりも少ない数であって、平均値および標準偏差を代表できるサンプリング個数以上の数に定めてサンプリングを実施する。これにより、他のロットにおいて、一のロットにおいて算出された平均値および標準偏差に対して、統計学的な手法によって代表できるとされたサンプリング数以上にするので、環境安全に理論的に配慮した上で、サンプリング数を減らすことができ、当該スラグを用いて製造されるスラグ製品の利益の減少を抑制できる。
【００２５】
そして、ｔ検定によって定められたサンプリング数を他のロットのスラグからサンプリングしてふっ素の溶出量の平均値を算出し、また、Ｆ検定によって定められたサンプリング数を他のロットのスラグからサンプリングしてふっ素の溶出量の標準偏差を算出する。これらの平均値および標準偏差が下記（３）式を満足する場合に、他のロットのスラグのふっ素の溶出量は環境基準を満足するとして、当該スラグからコンクリート用スラグ骨材を製造する。
【００２６】
【数３】
0006394673.tif 000004
但し、上記（３）式において、Ｘは、ふっ素の溶出量の環境基準（ｍｇ／Ｌ）であり、μは、ふっ素の溶出量の平均値であり、σは、ふっ素の溶出量の標準偏差であり、ａは、環境安全のリスクを判断して定められる正の数である。
【００２７】
なお、他のロットのスラグからサンプリングするに際し、当該スラグの異なる位置からｎ個の試料を取り出し、これらの試料を混合・縮分してサンプリングする場合には、１つのサンプルの分析値がｎ個の試料におけるふっ素の溶出量の平均値であるといえる。この場合には、平均値および標準偏差が下記（１）式を満足する場合に、他のロットのスラグのふっ素の溶出量は、環境基準を満足するとして、当該スラグからコンクリート用スラグ骨材を製造する。
【００２８】
【数４】
0006394673.tif 000005
但し、上記（１）式において、Ｘは、ふっ素の溶出量の環境基準（ｍｇ／Ｌ）であり、μは、ふっ素の溶出量の平均値（ｍｇ／Ｌ）であり、σは、ふっ素の溶出量の標準偏差であり、ａは、環境安全のリスクを判断して定められる正の数であり、ｎは、サンプリングするに際し、他のロットのスラグの異なる位置から取り出した試料数である。
【００２９】
なお、本実施形態においては、ふっ素の溶出量の分析を例に説明し、上記（１）式および（３）式もふっ素の溶出量に対応して説明した。しかしながら、上記（１）式および（３）式は、ふっ素の溶出量に限るものではなく、管理される対象に合わせて、環境基準および平均値および単位は変わり得る。また、「ａ」は、環境安全に対するリスクを判断して定められる値であって、例えば、「２」としてよい。
【００３０】
なお、本実施形態において、有意水準を外側５％とし、ランダムに分析値を抽出する回数を１００回とした例を示したが、これに限られない。有意水準およびランダムに分析値を抽出する回数は、環境安全に対するリスクを判断して、適宜変更してもよい。
【００３１】
また、平均値を代表できるサンプリング個数であると決定する場合においては、有意差なしの割合の閾値を９５％以上とし、標準偏差を代表できるサンプリング個数であると決定する場合においては、有意差なしの割合の閾値を９０％以上とした例を示した。しかしながら、当該割合は、あくまで好ましい閾値を示したのであって、これに限られない。これらの予め定められた閾値についても、環境安全に対するリスクを判断して、適宜変更してもよい。なお、平均値については、決定したサンプリング個数全ての分析を行うことに代えて、これらのサンプルを均一に混合・縮分を行って１つのサンプルとし、当該サンプルの分析を行うとしてもよい。
【００３２】
また、Ｆ検定によって定められたサンプリング数を他のロットのスラグからサンプリングする際に、工程が安定している場合には、過去に分析されたスラグの分析値を一部用いてもよい。工程が安定している場合には、スラグの性状は大きく変化しないので、例えば、標準偏差を代表できるサンプリング数が６個と決定された場合、そのうちの１つを過去に分析された別のロットのスラグの分析値を用いて、さらに、サンプリング数を減らしてもよい。
【００３３】
図７は、あるロットにおける高炉スラグのセレンの溶出量のヒストグラムを示す。図７において、横軸は、セレンの溶出量（ｍｇ／Ｌ）であり、縦軸は、頻度（個）である。６０個のサンプルを用いて測定したセレン溶出量の分析値から、セレンの溶出量の平均値および標準偏差を算出した所、セレン溶出量の平均値は０．００４５ｍｇ／Ｌであり、標準偏差は０．０００８であった。図７からセレンの溶出量のヒストグラムは、ほぼ正規分布していると判断できる。このことから、ＪＩＳ  Ａ５０１１−１に規格化された８項目の物質において、ふっ素とは別の物質であるセレンにおいても、本実施形態に係るサンプリング方法を用いて、統計学的な手法により環境安全に理論的に配慮した上で、サンプリング数を減らすことができ、スラグ製品の利益の減少を抑制できることがわかる。
【００３４】
本実施形態において、スラグとして高炉スラグに、本実施形態に係るスラグのサンプリング方法を適用した例を示した。しかしながら、高炉スラグに限られず、電気炉スラグおよび転炉スラグを含む製鋼スラグ、または、一般廃棄物を１２００℃以上の高温で溶融させた後に冷却したごみ溶融スラグに対しても、本実施形態に係るスラグのサンプリング方法を適用できる。
【図１】
0006394673.tif 000007
【図２】
0006394673.tif 000008
【図３】
0006394673.tif 000009
【図４】
0006394673.tif 000010
【図５】
0006394673.tif 000011
【図６】
0006394673.tif 000012
【図７】
0006394673.tif 000013